(57)【特許請求の範囲】
【請求項１】
（Ａ）シクロペンタジエン類とα−オレフィン類またはモノビニル芳香族炭化水素類との熱共重合物またはその水素化物で軟化点が４０℃以上もしくは重量平均分子量が２５０以上かつ２０００以下のシクロペンタジエン系石油樹脂２〜１２質量％、及び（Ｂ）１００℃で２〜５０ｍｍ２／Ｓの粘度を有し、硫黄分が０．６質量％以下の鉱油３８〜７３質量％及び１００℃で２〜５０ｍｍ２／Ｓの粘度を有し、硫黄分が０．６質量％以下のポリα−オレフィンである合成油２５〜４５質量％からなり、該鉱油と該合成油の合計量が８８〜９８質量％であることを特徴とする潤滑油基油組成物。
【請求項２】
（Ｂ）成分のポリα−オレフィンが重量平均分子量が１００〜１，０００である分枝を有するポリα−オレフィンである請求項１に記載の潤滑油基油組成物。
【請求項３】
（Ｂ）成分の鉱油の含有量が５５〜７３質量％である請求項１または２に記載の潤滑油基油組成物。
【発明の詳細な説明】
【０００１】
【発明の属する技術分野】
本発明は潤滑油基油組成物に関し、詳しくは、低温流動性、耐熱性に優れると共に、耐ピッチング性を大幅に改善する潤滑油基油組成物に関する。
【０００２】
【従来の技術】
近年、自動車用潤滑油（エンジン油、自動変速機油、手動変速機油、終減速基油）は、燃費向上の観点から低粘度化の傾向にあり、また、エンジンの高出力化に伴う負荷が増大することから、金属が接触することにより生じる金属面の劣化を防ぐ性能である耐ピッチング性のより一層の向上が望まれる。さらに、自動車用潤滑油には、ロングドレンの観点から、耐熱性のより一層の向上も望まれる。
従来、自動車用潤滑油は、基油に各種添加剤を、要求される性能に応じて配合している。
そこで用いられる基油は、通常、鉱油または合成油を単独で用いるものであり、潤滑油の性能を改善する場合には、基油に添加剤を加えることにより潤滑油の性能を改善しようとするものであった。
【０００３】
【発明が解決しようとする課題】
しかし、添加剤を添加した潤滑油には、添加剤の組合せや添加剤の添加だけでは潤滑油の性能を向上することには限界がある場合も多い。
そこで、本発明は、基油の性能を向上させることにより、従来の潤滑油基油に比べ、耐ピッチング性を大幅に向上させた潤滑油基油組成物を提供することを目的とする。さらには、優れた耐ピッチング性に加えて、低温流動性、耐熱性にも優れた潤滑油基油組成物を提供することをも目的とする。
【０００４】
【課題を解決するための手段】
本発明者等は、上記の優れた性能を有する潤滑油基油組成物を開発するため鋭意検討を行った結果、（Ａ）成分としてシクロペンタジエン類とα−オレフィン類またはモノビニル芳香族炭化水素類との熱共重合物またはその水素化物で軟化点が４０℃以上もしくは重量平均分子量が２５０以上かつ２０００以下のシクロペンタジエン系石油樹脂を２〜１２質量％、及び（Ｂ）成分として１００℃で２〜５０ｍｍ２／Ｓの粘度を有し、硫黄分が０．６質量％以下の鉱油３８〜７３質量％及び１００℃で２〜５０ｍｍ２／Ｓの粘度を有し、硫黄分が０．６質量％以下のポリα−オレフィンである合成油を２５〜４５質量％含有させ、該鉱油と該合成油の合計量が８８〜９８質量％にした組成物を基油として用いると、耐ピッチング性が向上し、さらに、低温流動性、耐熱性に優れることを見出し、本発明を完成するに至った。
【０００５】
すなわち、本発明は、（Ａ）シクロペンタジエン類とα−オレフィン類またはモノビニル芳香族炭化水素類との熱共重合物またはその水素化物で軟化点が４０℃以上もしくは重量平均分子量が２５０以上かつ２０００以下のシクロペンタジエン系石油樹脂２〜１２質量％、及び（Ｂ）１００℃で２〜５０ｍｍ２／Ｓの粘度を有し、硫黄分が０．６質量％以下の鉱油３８〜７３質量％及び１００℃で２〜５０ｍｍ２／Ｓの粘度を有し、硫黄分が０．６質量％以下のポリα−オレフィンである合成油２５〜４５質量％からなり、該鉱油と該合成油の合計量が８８〜９８質量％であることを特徴とする潤滑油基油組成物を提供するものである。
【０００６】
本発明の（Ａ）成分であるシクロペンタジエン系石油樹脂はシクロペンタジエン類とα−オレフィン類またはモノビニル芳香族炭化水素類とを熱共重合し、さらに必要に応じて通常の方法で水素化することによって得ることができる。
本発明で用いるシクロペンタジエン類にはシクロペンタジエン、あるいはその多量体あるいはそれらのアルキル置換体あるいはそれらの混合物が含まれ、工業的にはナフサ等のスチームクラッキングにより得られるシクロペンタジエン類を約３０質量％以上、好ましくは約５０質量％以上含むシクロペンタジエン系留分（ＣＰＤ留分）を用いることが有利である。
また、ＣＰＤ留分中にはこれら脂環式ジエンと共重合可能なオレフィン性単量体を含んでいる。例えばオレフィン性単量体としてイソプレン、ピペリレンあるいはブタジエン等の脂肪族ジオレフィンやシクロペンテン等の脂環式オレフィン等が挙げられる。これらオレフィン類の濃度は低い方が好ましいが、シクロペンタジエン類あたり約１０質量％以下であれば許容される。
【０００７】
シクロペンタジエン類との共重合原料であるα−オレフィン類としてはＣ4〜Ｃ14、好ましくはＣ4〜Ｃ10のα−オレフィン及びそれらの混合物が挙げられ、エチレン、プロピレンあるいは１−ブテン等からの誘導体あるいはパラフィンワックスの分解物等が好ましく用いられる。このα−オレフィン類はシクロペンタジエン類１モルあたり４モル未満配合するのが工業的に好ましい。
【０００８】
もう一つの共重合原料であるモノビニル芳香族炭化水素類としてはスチレン、ｏ，ｍ，ｐ−ビニルトルエン、α，β−メチルスチレン等が挙げられ、シクロペンタジエン類１モルあたり３モル未満配合するのが工業的に好ましい。このモノビニル芳香族炭化水素類はインデン、メチルインデンあるいはエチルインデン等のインデン類を含むことが可能であり、工業的にはナフサ等のスチームクラッキングより得られるいわゆるＣ9留分を用いることが有利である。
なお、シクロペンタジエン類としてシクロペンタジエン等の単量体を用いる場合１モルとして、二量体を用いる場合は２モルとして、それぞれ計算される。
【０００９】
シクロペンタジエン系石油樹脂を得る熱共重合方法の１つの例として下記の方法が挙げられる。例えば、これらのシクロペンタジエン類とα−オレフィン類またはモノビニル芳香族炭化水素類を溶剤の存在下もしくは不存在下に好ましくは窒素ガス等の不活性ガス雰囲気下で約１６０〜３００℃好ましくは約１８０〜２８０℃の温度範囲で約０．１〜１０時間好ましくは約０．５〜６時間原料系を液相に保持し得る圧力下で熱共重合する。
該重合液から常圧下もしくは加圧下で原料中の不活性成分、未反応原料さらに必要ならば溶剤を蒸留等の操作により留去した後引き続き第２段の重合を減圧下約１６０〜２８０℃で約０．５〜４時間行いながら所望のシクロペンタジエン系石油樹脂を得ることができる。
【００１０】
前述の熱共重合の条件は、シクロペンタジエン系石油樹脂の軟化点が約４０℃以上もしくは重量平均分子量が約２５０以上となるよう設定される。シクロペンタジエン系石油樹脂は水素化処理の有無に拘らず優れた配合効果を示す。しかしながら、臭気や安定性を改善するために、また色相の改善の面からは水素化処理を行うのが好ましい。
水素化処理は通常の方法で行うことができる。例えば、ニッケル、パラジウムあるいは白金等の水素化触媒を用い、溶剤の存在下あるいは不存在下約７０〜３００℃好ましくは約１００〜２５０℃の温度範囲、水素圧約１０〜２００Ｋｇ／ｃｍ2（Ｇ）好ましくは約２０〜１２０Ｋｇ／ｃｍ2（Ｇ）の圧力下で約０．５〜２０時間好ましくは約１〜１０時間水素化処理すればよい。水素化処理後触媒さらに必要ならば溶剤を除去し目的とする基材が得られる。
【００１１】
上記シクロペンタジエン系石油樹脂は、軟化点もしくは重量平均分子量が以下に示す範囲であればよい。軟化点は約４０℃以上、好ましくは約８０℃以上約１８０℃以下である。また、重量平均分子量は約２５０以上約２，０００以下であり、好ましくは約４００以上約２，０００以下である。シクロペンタジエン系石油樹脂の軟化点と分子量のどちらか一方がこの範囲にあれば十分な耐ピッチング性が得られる。
シクロペンタジエン系石油樹脂の配合量は、２〜１２質量％、好ましくは３〜８質量％、特に好ましくは４〜６質量％である。少な過ぎると耐ピッチング性の向上がほとんど認められず、多過ぎると低温粘度の増加が大きくなる。
【００１２】
（Ｂ）成分である１００℃で２〜５０ｍｍ２／Ｓの粘度を有する鉱油または合成油は、通常潤滑油に用いられるもので、１００℃の粘度が２〜５０ｍｍ２／Ｓであれば、鉱油、合成油いずれでもかまわない。１００℃の粘度は、好ましくは２〜２０ｍｍ２／Ｓ、さらに好ましくは２〜１２ｍｍ２／Ｓ、特に好ましくは２〜７ｍｍ２／Ｓである。
鉱油または合成油に含有される硫黄分は０．６質量％以下、より好ましくは０．４質量％以下、さらに好ましくは０．３質量％以下、特に好ましくは０．２５質量％以下が望ましい。硫黄分は、スラッジの生成を促進する可能性があることから少ない方が好ましい。
（Ｂ）成分は、鉱油とポリα−オレフィンの合成油を組合せることが、各成分の相乗作用により耐ピッチング性、耐熱性、低温流動性が向上するために好ましい。
【００１３】
本発明の（Ｂ）成分の一つである鉱油としては、高度に精製されたパラフィン系鉱油、例えば、水素化精製基油、触媒異性化基油を用いることが好ましい。
鉱油の硫黄分は０．６質量％以下、好ましくは０．４質量％以下、さらに好ましくは０．３質量％以下、特に好ましくは０．２５質量％以下が望ましい。硫黄分を０．６質量％を超えて含有すると、高温下でのスラッジの発生が促進され易いので、好ましくない。鉱油の流動点は−１５℃以下が好ましく、−３５℃以下が特に好ましい。流動点が−１５℃以上になると、低温粘度特性が低下し易い。
特に好ましい鉱油としては、粘度が１００℃で２〜５０ｍｍ２／Ｓ、流動点が−１５℃以下、硫黄分が０．６質量％以下の鉱油が挙げられる。
鉱油の含有割合は、潤滑油基油組成物基準で、３８〜７３質量％、好ましくは４０〜７２質量％、さらに好ましくは５５〜７０質量％である。
【００１４】
（Ｂ）成分の合成油の一つである分枝を有するポリα−オレフィンは、四級または三級炭素原子を主鎖にもつものである。原料としては炭素数３以上のオレフィンであれば特に制限はないが、特にイソブチレンの１〜４量体やプロピレンの１〜５量体が好適に用いられる。またこれらのオレフィンは単独で重合させてもよいし２種類以上混合して重合させても良い。
（Ｂ）成分の合成油の一つである分枝を有するポリα−オレフィンは、分子量が１００〜１，０００の範囲のものが好ましく、特に分子量１５０〜５００のものが好適に用いられる。これらポリα−オレフィンの分子量は１００より小さいと蒸発性、油膜保持能力等の低下が生じ、分子量が１，０００より大きいと粘度上昇による低温流動性の低下が生じ、好ましくない。
また、（Ｂ）成分の合成油の他の例としては、例えば、上記した分岐を有するポリα−オレフィン以外の、炭素数３〜１２のα−オレフィンの重合体であるポリα−オレフィンオリゴマー、ポリブテン類、ジオクチルセバケートをはじめとするセバケート、アセレートやアジペートなどの炭素数４〜１２のジアルキルジエステル類、１−トリメチロールプロパンやペンタエリスリトールと炭素数３〜１２の一塩化化合物とから得られるエステルをはじめとするポリオールエステル類、炭素数９〜４０のアルキル基を有するアルキルベンゼン類などが挙げられる。好ましくは、ポリα−オレフィンオリゴマー、ポリオールエステル類である。
【００１５】
鉱油と合成油との組合せの好ましい例としては、例えば、粘度が１００℃で２〜５０ｍｍ２／Ｓ、流動点が−１５℃以下、硫黄分が０．６質量％以下の鉱油と、粘度が１００℃で２〜５０ｍｍ２／Ｓ、重量平均分子量が１００〜１，０００である分枝を有するポリα−オレフィンとの組合せが挙げられる。
この組合せにおいて、前記鉱油の含有割合は、潤滑油基油組成物基準で、３８〜７３質量％、好ましくは５０〜７０質量％、さらに好ましくは５５〜７０質量％である。
また、前記分枝を有するポリα−オレフィンの含有割合は、潤滑油基油組成物基準で２５〜４５質量％、好ましくは３０〜４０質量％である。配合量が２５質量％より少ないと耐ピッチング性、低温流動性等が低下し好ましくない。
本発明の潤滑油基油組成物は、種々の潤滑油基油として使用することができるが、ピッチングが発生する可能性のある機器の潤滑油基油として好適に使用できる。具体的には、自動車用潤滑油、工業用潤滑油などであり、自動車用潤滑油としては、ギヤ油、エンジン油、自動変速機油が好ましく、自動変速機油が特に好ましく、自動変速機油は有段変速機油が特に好ましい。
【００１６】
本発明の潤滑油基油組成物には、必要に応じて、摩耗防止剤、無灰型分散剤、金属型清浄剤、酸化防止剤、防錆剤、金属不活性剤、粘度指数向上剤及び消泡剤などを添加してもよい。
金属型清浄剤としてはアルカリ土類金属スルフォネート、アルカリ土類金属フェネート等が、無灰型分散剤としてはアルケニルコハク酸イミド、アルケニルコハク酸エステル、長鎖脂肪酸とポリアミンのアミド（アミノアミド型）等が、摩耗防止剤としては酸性リン酸エステル、酸性リン酸エステルのアミン塩、ジアルキルジチオリン酸亜鉛等が、酸化防止剤としてはアミン系、フェノール系の酸化防止剤等が、金属不活性剤としてはベンゾトリアゾール、チアジアゾール、防錆剤としてはアルケニルコハク酸エステルまたはその部分エステル等が、流動点降下剤としてはポリメタクリレート等が、消泡剤としてはシリコン化合物、エステル系消泡剤等が、それぞれ挙げられる。
以上、詳述した本発明の潤滑油基油組成物は、（Ａ）成分及び（Ｂ）成分の相互作用により、耐ピッチング性を向上させることができ、さらには（Ｂ）成分を特定のものに限定することで、各成分の相互作用により、耐ピッチング性に加えて、低温粘度特性、耐熱性に優れる潤滑油基油組成物を提供することができる。
【００１７】
【実施例】
以下、実施例により本発明を具体的に説明するが、これらの実施例により、本発明が制限されるものではない。
下記製造例は、実施例において、本発明の潤滑油基油組成物に配合するシクロペンタジエン系石油樹脂の製造例を示すものである。
【００１８】
［製造例１］
ナフサのスチームクラッキングより得られたジシクロペンタジエン７５．０質量％、オレフィン５．４質量％と残余の大部分が飽和炭化水素からなるＣＰＤ留分５００ｇ（シクロペンタジエン５．７モル）とナフサのスチームクラッキングより得られ、スチレン、ビニルトルエン、α，β−メチルスチレン及びインデンの合計含有量が２６．５質量％（重量平均分子量１１８）で他の大部分が不活性な芳香族炭化水素からなるＣ9系芳香族留分５００ｇ（反応性成分１．１モル）を窒素雰囲気下１８Ｋｇ／ｃｍ2（Ｇ）、２６０℃で３時間熱共重合した。熱共重合液から原料中の不活性留分、及び未反応原料を最初加圧下、引き続き減圧下において２５２℃で留去し、第２段の重合を行いながら５０Ｔｏｒｒ．の減圧下で同温度に１時間保持し、軟化点１２０℃のシクロペンタジエン系樹脂４０９ｇを得た。
次いで、ニッケル系触媒を２質量％添加し、水素圧６０Ｋｇ／ｃｍ2（Ｇ）、反応温度２５０℃で１２時間水素化し、目的とする軟化点１２５℃、重量平均分子量６４０のシクロペンタジエン−モノビニル芳香族共重合水素化樹脂を得た。
【００１９】
［製造例２］
製造例１で用いたＣＰＤ留分７５０ｇ（シクロペンタジエン８．５モル）とデセン−１を９６．５質量％含みその他がα−オレフィン以外の留分から成るＣ10留分２５０ｇ（α−オレフィンとして１．７モル）を製造例１と同じ条件で２時間熱共重合した。熱共重合液から原料中の不活性留分、及び未反応原料を最初加圧下、引き続き減圧下において２００℃で留去し、シクロペンタジエン系樹脂３８０ｇを得た。次いで製造例１と同様の条件で２２０℃、４時間水素化し、目的とする軟化点３２℃、重量平均分子量４８６のシクロペンタジエン−α−オレフィン共重合水素化樹脂を得た。
【００２０】
実施例１〜５及び比較例１〜１３
実施例及び比較例の潤滑油基油組成物は、表１〜４に記載されている成分及び配合割合に従って調製した。
実施例及び比較例で得た潤滑油基油組成物の評価は、下記の方法で行った。
（１）耐ピッチング性試験：
耐ピッチング性の評価として、ユニスチールころがり疲労試験を行った。ユニスチールころがり疲労試験の試験条件及び疲労寿命判定法は、次の通りとした。
<試験条件>
回転数：１５００ｒｐｍ
押しつけ荷重：３３４０Ｎ
油温：６０℃
加速度計：４Ｇ
試験球数：６個
繰り返し数：６回
テストベアリング：５１１１０  Ｐ５（ＮＳＫ製）
テストピース：ＳＵＪ−２
<疲労寿命判定法>
疲労寿命をワイブル統計処理し、Ｌ１０（ｈｒ）により評価した。本試験においては、Ｌ１０（ｈｒ）が７．０ｈｒ以上を合格とした。
【００２１】
（２）耐熱性：
内燃機用酸化安定度試験（ＩＳＯＴ）により行った。
＜試験条件＞
温度：１３５℃
時間：９６ｈｒ
＜耐熱性判定法＞
スラッジ発生の有無。本試験においてスラッジが発生しないものを合格とした。
＜ＢＦ（ブルックフィールド）粘度試験＞
ＡＳＴＭ  Ｄ  ２９８３に従って、−４０℃のＢＦ粘度を測定した。
粘度が、３０，０００以下のものを合格とした。
【００２２】
なお、表１〜４中の＊１〜＊７は、次の意味を有する。
＊１：水素化精製パラフィン系鉱油１
硫黄分：０．２質量％、流動点：−１７．５℃、粘度：３．９６ｍｍ2／Ｓ（１００℃）
＊２：触媒異性化パラフィン系鉱油２
硫黄分：０．５質量％、流動点：−４０℃、粘度：４．０５ｍｍ2／Ｓ（１００℃）
＊３：溶剤精製パラフィン系鉱油３
硫黄分：０．７質量％、流動点：−１２．５℃、粘度：４．１２ｍｍ2／Ｓ（１００℃）
＊４：ジイソブチレンの重合水素化物（Ｍｗ：３５０）
硫黄分：０．０１質量％以下、粘度２．７１ｍｍ2／Ｓ（１００℃）
＊５：ジイソブチレンの重合水素化物（Ｍｗ：２００）
硫黄分：０．０１質量％以下、粘度：２．３５ｍｍ2／Ｓ（１００℃）
＊６：シクロペンタジエン−モノビニル芳香族重合水素化樹脂
＊７：シクロペンタジエン−α−オレフィン共重合水素化樹脂
また、表中の２，４−ジシクロヘキシル−２−メチルペンタンの粘度は４．０８ｍｍ2／Ｓ（１００℃）であった。
【００２３】
【表１】
0003812855.tif 000002
【００２４】
【表２】
0003812855.tif 000003
【００２５】
【表３】
0003812855.tif 000004
【００２６】
【表４】
0003812855.tif 000005
【００２７】
【発明の効果】
本発明の潤滑油基油組成物は、耐ピッチング性を大幅に向上することができ、また、特定の鉱油を配合する場合は、低温粘度特性、耐熱性にも優れている。
したがって、本発明の潤滑油基油組成物は、省燃費性向上に伴う低粘度化、エンジンの高出力化に伴う負荷の増大により、耐ピッチング性の要求される潤滑油に用いる基油として好適である。